(57)【特許請求の範囲】
【請求項１】
脂肪酸金属石鹸と、シリコーン成分と、界面活性剤と、水溶性高分子成分と、水と、
防腐剤、消泡剤、防錆剤、酸化防止剤、キレート剤及びｐＨ調整剤から選ばれる少なくとも１種と、からなるタイヤ内面用離型剤であって、
前記脂肪酸金属石鹸の平均粒子径が１〜１００μｍであり、
前記脂肪酸金属石鹸が、ミリスチン酸亜鉛及び／又はステアリン酸カルシウムを含み、
前記脂肪酸金属石鹸を構成する脂肪酸の炭素数が６〜２０であり、
前記脂肪酸金属石鹸の融点が１２５〜１７０℃であり、
離型剤に占める前記脂肪酸石鹸の重量割合が５重量％超かつ５０重量％以下、前記シリコーン成分の重量割合が１〜２５重量％、前記界面活性剤の重量割合が０．５〜２０重量％であり、
２０℃での粘度が４００ｍＰａ・ｓ以上である、タイヤ内面用離型剤。
【請求項２】
前記平均粒子径が２μｍ超かつ１００μｍ以下である、請求項１に記載のタイヤ内面用離型剤。
【請求項３】
請求項１又は２に記載のタイヤ内面用離型剤を、生タイヤとブラダー間および／または生タイヤと金型の間に介在させて、前記ブラダーを加熱膨張させて前記生タイヤを金型に注入し、加熱成型する加硫工程を含む、タイヤの製造方法。
【請求項４】
請求項１又は２に記載のタイヤ内面用離型剤を、生タイヤの内面および／または外面に付着させ加硫してなる、タイヤ。
【発明の詳細な説明】
【技術分野】
【０００１】
本発明は、タイヤ内面用離型剤に関する。より詳しくは、タイヤ加硫成型時に生タイヤとブラダーとの間に介在して潤滑、離型作用を発揮するタイヤ内面用離型剤に関する。
【背景技術】
【０００２】
タイヤの製造工程において、未加硫生タイヤの加硫成型は、通常、ブラダーと呼ばれるゴム製袋を生タイヤ内側で温風、熱水又は蒸気で膨張させることで、金型内に未加硫生タイヤを圧入成型することによって行われる。
通常、この工程を円滑に行うために生タイヤのインナーライナー面（以下、生タイヤ内面）にあらかじめ離型剤（タイヤ内面用離型剤）が塗布される。タイヤ内面用離型剤には主に、生タイヤ内面とブラダーとの間に良好な潤滑性を与える性能（平滑性）、ブラダーと生タイヤ内面に入り込んだ空気を逃し両者を密着させる性能（空気透過性）が必要であり、また、加硫終了後にブラダーを収縮させるときにはブラダーと生タイヤ内面とが円滑にはがれる性能（離型性）が求められる。
【０００３】
そのため、離型性を付与するシリコーン類の水中油滴型乳化物と、平滑性及び空気透過性を付与する固体粒子懸濁液との混合組成物を、タイヤ内面用離型剤として塗布することが広く行われてきた。特に固体粒子の組成としては天然鉱物や粘土に由来する無機粉体が好適とされてきた。このため、前記の固体粒子による加硫製品の外観低下および環境悪化がタイヤメーカーにおける課題となっている。
特許文献１では、シリコーンの水性乳化物と一次平均粒子径が５５〜９５μｍのマイカを含む無機粉体との組成物を、タイヤ内面用離型剤として使用することが示されている。この例では、離型剤としての性能である平滑性、空気透過性、離型性は良好であるが、無機粉体が一般に白色であるために、タイヤ内面用離型剤を生タイヤ内面に塗布した場合、加硫後のタイヤの外観の透明性が低く、白っぽく曇ってしまい美観が損なわれるという問題がある。
特許文献２では、脂肪酸エステルとワックスが主成分で実質的に無機粉末を使用していないため、加硫後のタイヤの外観低下には問題ない。しかし、乳化物の平均粒子径が５０〜２０００ｎｍと小さいため、空気透過性が不十分であり、かつ塗布乾燥後の視認性が十分でなく、工程を管理する上で塗布の判別が難しく、問題が生じてしまう問題がある。
このように、工程管理においては視認でき、かつ、加硫後のタイヤの外観の透明性を満たすという、相反する性質を同時に満たすタイヤ内面用離型剤はないのが現状であった。
【先行技術文献】
【特許文献】
【０００４】
【特許文献１】特開２００５−１９３４４８号公報
【特許文献２】特開２０１５−７７７２０号公報
【発明の概要】
【発明が解決しようとする課題】
【０００５】
加硫成型前の未加硫生タイヤに塗布乾燥後の視認性が良く、かつ、加硫成型後に透明となるタイヤ内面用離型剤を提供する。
【課題を解決するための手段】
【０００６】
本発明者らは、上記課題を解決するために鋭意検討した結果、特定の平均粒子径の脂肪酸金属石鹸を含有するタイヤ内面用離型剤であれば、上記課題が解決されることを見出し、本発明に達した。
【０００７】
すなわち本発明のタイヤ内面用離型剤は、脂肪酸金属石鹸と、シリコーン成分と、界面活性剤と、水溶性高分子成分と、水と、防腐剤、消泡剤、防錆剤、酸化防止剤、キレート剤及びｐＨ調整剤から選ばれる少なくとも１種と、からなるタイヤ内面用離型剤であって、前記脂肪酸金属石鹸の平均粒子径が１〜１００μｍであり、前記脂肪酸金属石鹸が、ミリスチン酸亜鉛及び／又はステアリン酸カルシウムを含み、前記脂肪酸金属石鹸を構成する脂肪酸の炭素数が６〜２０であり、前記脂肪酸金属石鹸の融点が１２５〜１７０℃であり、離型剤に占める前記脂肪酸石鹸の重量割合が５重量％超かつ５０重量％以下、前記シリコーン成分の重量割合が１〜２５重量％、前記界面活性剤の重量割合が０．５〜２０重量％であり、２０℃での粘度が４００ｍＰａ・ｓ以上である、タイヤ内面用離型剤である。
【０００８】
前記平均粒子径が２μｍ超かつ１００μｍ以下であると好ましい。
【０００９】
本発明のタイヤの製造方法は、上記タイヤ内面用離型剤を、生タイヤとブラダー間および／または生タイヤと金型の間に介在させて、前記ブラダーを加熱膨張させて前記生タイヤを金型に注入し、加熱成型する加硫工程を含む、タイヤの製造方法である。
【００１０】
本発明のタイヤは、上記タイヤ内面用離型剤を、生タイヤの内面および／または外面に付着させ加硫してなる、タイヤである。
【００１１】
本発明のタイヤの製造方法は、上記タイヤ内面用離型剤を生タイヤとブラダー間に介在させて、前記ブラダーを加熱膨張させて前記生タイヤを金型に注入し、加熱成型する加硫工程を含む。
【発明の効果】
【００１２】
本発明のタイヤ内面用離型剤は、塗布乾燥後の視認性が十分であり、かつ、加硫成型後に透明となるため、本発明のタイヤ内面用離型剤を使用するタイヤの製造方法は、タイヤの生産効率と高品質を同時に充足する。
【発明を実施するための形態】
【００１３】
本発明のタイヤ内面用離型剤に配合される各成分について説明し、タイヤ内面用離型剤について詳述する。
【００１４】
〔脂肪酸金属石鹸〕
本発明のタイヤ内面用離型剤は、脂肪酸金属石鹸を必須に含有する。
【００１５】
脂肪酸金属石鹸を構成する金属は、特に限定されないが、亜鉛、カルシウム、マグネシウム等が挙げられる。
脂肪酸金属石鹸を構成する脂肪酸の炭素数は６〜２０が好ましく、８〜１８がより好ましく、１０〜１８がさらに好ましく、１２〜１８が特に好ましい。６未満では加硫後の透明性低下、２０を超えると視認性が低下することがある。
【００１６】
脂肪酸金属石鹸の融点は、１２５〜１７０℃が好ましく、１２５〜１６０℃がより好ましく、１２５〜１５０℃がさらに好ましい。これは加硫温度が一般的に１４０〜１８０℃であり、１２５℃より低いと加硫時に脂肪酸金属石鹸の融点にすぐ達してしまい、融解までの時間が短く粒子として存在する時間が短いために空気透過性が十分に発現しないことがある。また、乾燥条件により視認性が低下してしまう場合がある。
１７０℃を超えると加硫時に脂肪酸金属石鹸の融点に達しないため、粒子として存在する時間が長いため十分な空気透過性を得られるが、加硫後も表面に粒子として残留してしまい外観が完全に透明とならず、外観低下の問題を生じる。
脂肪酸金属石鹸としては、たとえば、ラウリン酸マグネシウム、ラウリン酸カルシウム、ラウリン酸亜鉛、ミリスチン酸マグネシウム、ミリスチン酸カルシウム、ミリスチン酸亜鉛、パルミチン酸マグネシウム、パルミチン酸カルシウム、パルミチン酸亜鉛、ステアリン酸マグネシウム、ステアリン酸カルシウム、ステアリン酸亜鉛、トリオクタデカン酸アルミニウム、ジオクタデカン酸アルミニウム、モノオクタデカン酸アルミニウム、オクタデカン酸カルシウム、オクタデカン酸亜鉛、オクタデカン酸マグネシウム、オクタデカン酸バリウム等からなる粒子が挙げられ、１種又は２種以上を併用してもよい。
【００１７】
脂肪酸金属石鹸の平均粒子径は、１〜１００μｍであり、２μｍ超かつ１００μｍ以下が好ましく、２μｍ超かつ２０μｍ以下がより好ましく、２μｍ超かつ１５μｍ以下がさらに好ましい。脂肪酸金属石鹸をビーズミルやホモジナイザー等の機械的分散力の高い分散機を用いることにより、乳化粒子径として１μｍ未満のものも作製可能であるが、粒子径が細かくなると、塗布乾燥後の視認性が十分ではなくなってしまう。また、スペーサーの役割をせず、十分な空気透過性も得られない。
１００μｍより大きい場合には、塗布乾燥後の十分な視認性が得られず、また、スプレーガンなどを用いて離型剤を付着させる工程で、スプレーガンノズルが閉塞する。
なお、平均粒子径は体積平均粒子径であり、測定方法はレーザー回折散乱法である。
【００１８】
〔ワックス〕
ワックスは、天然ワックス、合成ワックス、配合ワックス等の種類に大別される。天然ワックスとしては、例えばキャンデリラワックス、カルナバロウワックス、ライスワックス、木ロウ等の植物系ワックス；みつろう、ラノリン、鯨ろう等の動物形ワックス、；モンタンワックス、オゾケライト、セレシン等の鉱物系ワックス；パラフィンワックス、マイクロスタリンワックス、ペトラタム等の石油ワックス等が挙げられる。
【００１９】
合成ワックスとしては、たとえば、フィッシャー・トロプシュワックス、ポリエチレンワックス等の合成炭化水素；モンタンワックス誘導体、パラフィンワックス誘導体、マイクロスタリンワックス誘導体等の変性ワックス；硬化ひまし油、硬化ひまし油誘導体等の水素化ワックス；ラウリン酸、パルミチン酸等の脂肪酸；オレイン酸アミド、ステアリン酸アミド等の酸アミド；ステアリン酸メチル、ステアリン酸ステアリル等のエステル類；ビスヘプタデシルケトン等のケトン類等が挙げられる。
【００２０】
ワックスの重量割合は５重量％未満であるのが好ましい。５重量％以上になると、空気透過性や視認性の低下に影響することがある。
【００２１】
〔シリコーン成分〕
本発明のタイヤ内面用離型剤は、シリコーン成分を含むと、離型性や潤滑性が向上する。シリコーンは、オルガノポリシロキサン類の総称であって、シリコーンオイル、シリコーンゴム、シリコーンレジンを含む。シリコーン成分はこれらのシリコーンを含む。
オルガノポリシロキサン類としては、たとえば、ジメチルポリシロキサン、ジエチルポリシロキサン、メチルイソプロピルポリシロキサン、メチルドデシルポリシロキサン等のジアルキルポリシロキサン；メチルフェニルポリシロキサン、ジメチルシロキサン・メチルフェニルシロキサン共重合体、ジメチルシロキサン・ジフェニルシロキサン共重合体等のアルキルフェニルポリシロキサン；メチル（フェニルエチル）ポリシロキサン、メチル（フェニルプロピル）ポリシロキサン等のアルキルアラルキルポリシロキサン；３，３，３−トリフルオロプロピルメチルポリシロキサン等を挙げることができる。これらのオルガノポリシロキサン類は、１種又は２種以上を併用してもよい。
【００２２】
シリコーン成分としては、離型性の点からは、分子構造が直鎖状で、重合度が低く常温で流動性を有するシリコーンオイル等が好ましい。その粘度については、特に限定はないが、離型性と製品安定性のバランスの点で、２５℃における粘度が、好ましくは１００〜５０万ｃＳｔ、さらに好ましくは３００〜１０万ｃＳｔである。
【００２３】
〔界面活性剤〕
界面活性剤は脂肪酸金属石鹸を水中に分散させ、タイヤ内面用離型剤の分散安定性を高めるだけでなく、タイヤ内面用離型剤をスプレー装置などにより生タイヤに塗布する際に、液はじきを防止する特性（濡れ性）を与える。その配合量を調整することによって、濡れ性を調節することができる。
界面活性剤は、非イオン性界面活性剤、アニオン性界面活性剤、カチオン性界面活性剤及び両性界面活性剤から選ばれた少なくとも１種であればよく、好ましくは非イオン型界面活性剤及び／又はアニオン型界面活性剤である。
【００２４】
非イオン性界面活性剤としては、特に限定はないが、たとえば、ポリオキシエチレンセチルエーテル、ポリオキシエチレンラウリルエーテル等のポリオキシアルキレンアルキルエーテル；ポリオキシエチレンノニルフェニルエーテル、ポリオキシエチレンオクチルフェニルエーテル等のポリオキシアルキレンアルキルフェニルエーテル；ポリオキシエチレンモノラウレート、ポリオキシエチレンモノオレエート等のポリオキシアルキレン脂肪酸エステル；ポリオキシエチレンソルビタンモノステアレート、ポリオキシエチレンソルビタンモノオレエート等のポリオキシアルキレンソルビタン脂肪酸エステル；ポリオキシアルキレン硬化ひまし油；ポリオキシアルキレンソルビトール脂肪酸エステル；ポリグリセリン脂肪酸エステル；アルキルグリセリンエーテル；ポリオキシアルキレンコレステリルエーテル；アルキルポリグルコシド；ショ糖脂肪酸エステル；ポリオキシアルキレンアルキルアミン；オキシエチレンーオキシプロピレンブロックポリマー等が挙げられる。本発明においては、脂肪酸金属石鹸に対する水への分散効果の面で、ポリオキシエチレンアルキルエーテル・ポリオキシプロピレンアルキルエーテル（アルキルは１〜３級のいずれでもよい）、などポリオキシアルキレン系が望ましい。非イオン性界面活性剤は、１種又は２種以上を併用してもよい。
【００２５】
アニオン性界面活性剤としては、特に限定はないが、たとえば、オレイン酸ナトリウム、パルミチン酸カリウム、オレイン酸トリエタノールアミン等の脂肪酸塩；ラウリル硫酸ナトリウム、ラウリル硫酸アンモニウム、ステアリル硫酸ナトリウム、セチル硫酸ナトリウム等のアルキル硫酸エステル塩；ポリオキシエチレントリデシルエーテル酢酸ナトリウム等のポリオキシアルキレンアルキルエーテル酢酸塩；ドデシルベンゼンスルホン酸ナトリウム等のアルキルベンゼンスルホン酸塩；ポリオキシアルキレンアルキルエーテル硫酸塩；ステアロイルメチルタウリンＮａ、ラウロイルメチルタウリンＮａ、ミリストイルメチルタウリンＮａ、パルミトイルメチルタウリンＮａ等の高級脂肪酸アミドスルホン酸塩；ラウロイルサルコシンナトリウム等のＮ−アシルサルコシン塩；モノステアリルリン酸ナトリウム等のアルキルリン酸塩；ポリオキシエチレンオレイルエーテルリン酸ナトリウム、ポリオキシエチレンステアリルエーテルリン酸ナトリウム等のポリオキシアルキレンアルキルエーテルリン酸エステル塩；ジオクチルスルホコハク酸ナトリウム等の長鎖スルホコハク酸塩、Ｎ−ラウロイルグルタミン酸ナトリウムモノナトリウム、Ｎ−ステアロイル−Ｌ−グルタミン酸ジナトリウム等の長鎖Ｎ−アシルグルタミン酸塩等が挙げられる。本発明においては、脂肪酸金属石鹸に対する水への分散効果の面で、ジオクチルスルホコハク酸ナトリウム等の長鎖スルホコハク酸塩系が望ましい。
【００２６】
本発明においては、タイヤ内面用離型剤を付着させる効果の面から、カルボン酸型アニオン性界面活性剤、スルホン酸型アニオン性界面活性剤等が適しており、カルボン酸型アニオン性界面活性剤では、ポリオキシエチレンアルキルエーテルカルボン酸塩等が特に適している。スルホン酸型アニオン性界面活性剤では、アルカンスルホン酸塩、アルキルベンゼンスルホン酸塩、ジオクチルスルホコハク酸塩等が特に適している。これらのアニオン性界面活性剤は、１種又は２種以上を併用してもよい。
【００２７】
カチオン性界面活性剤としては、たとえば、塩化ステアリルトリメチルアンモニウム、塩化ラウリルトリメチルアンモニウム、臭化セチルトリメチルアンモニウム等のアルキルトリメチルアンモニウム塩；ジアルキルジメチルアンモニウム塩；トリアルキルメチルアンモニウム塩、アルキルアミン塩が挙げられる。
【００２８】
両性界面活性剤としては、たとえば、２−ウンデシル−Ｎ，Ｎ−（ヒドロキシエチルカルボキシメチル）−２−イミダゾリンナトリウム、２−ココイル−２−イミダゾリニウムヒドロキサイド−１−カルボキシエチロキシ２ナトリウム塩等のイミダゾリン系両性界面活性剤；２−ヘプタデシル−Ｎ−カルボキシメチル−Ｎ−ヒドロキシエチルイミダゾリウムベタイン、ラウリルジメチルアミノ酢酸ベタイン、アルキルベタイン、アミドベタイン、スルホベタイン等のベタイン系両性界面活性剤；Ｎ−ラウリルグリシン、Ｎ−ラウリルβ−アラニン、Ｎ−ステアリルβ−アラニン等のアミノ酸型両性界面活性剤等が挙げられる。
【００２９】
分散安定性や濡れ性を高めるために、界面活性剤の２種以上を併用してもよく、たとえば、非イオン性界面活性剤及びアニオン性界面活性剤の併用系を挙げることができる。
【００３０】
これら使用する界面活性剤のＨＬＢ値には限定はないが、タイヤ内面用離型剤液を付着させる際の濡れ性の観点から、６〜１６が好ましい。ＨＬＢ値が小さすぎたり大きすぎたりすると、タイヤ内面用離型剤液を均一に塗布できないことがある。ＨＬＢ値とは、界面活性剤の水と油との親和性の程度を表す１〜２０の数値で、数値が小さいほど新油性が高く、数値が大きいほど親水性が高い。
【００３１】
〔水〕
水は、水道水、イオン交換水、蒸留水等のいずれでもよく、特に限定はないが、イオン交換水や蒸留水等が好ましい。
【００３２】
〔水溶性高分子成分〕
水溶性高分子は、離型剤を増粘させ、経日的な沈降を抑制する成分である。また、水溶性高分子は、ゴム表面で被膜を形成し、脂肪酸金属石鹸をゴム表面に結合させる成分である。
水溶性高分子による増粘効果は、水溶性高分子の分子量が大きい方が優れる。また、水溶性高分子の被膜も同様に、水溶性高分子の分子量が大きい方が優れる。しかしながら、水溶性高分子の分子量が大きすぎると、増粘効果が大きく流動性が悪くなるし、離型処理する場合に、保水性が高くなりすぎることによって、乾燥性が著しく低下することがある。そのため、本発明では、水溶性高分子の分子量は適正な範囲で選択するのが望ましい。
水溶性高分子は、一般に分子量分布を持つため、その水溶液の粘度で管理される。水溶性高分子の１％水溶液の粘度について、特に限定はないが、好ましくは５〜１×１０４ｍＰａ・ｓ、さらに好ましくは１０〜５×１０３ｍＰａ・ｓ、特に好ましくは、１０〜１×１０３ｍＰａ・ｓである。
【００３３】
水溶性高分子としては、特に限定はないが、たとえば、酸化でんぷん、酢酸でんぷん、カルボキシメチルスターチ、カルボキシエチルスターチ、ヒドロキシエチルスターチ、陽性でんぷん、シアノエチル化でんぷん、ジアルデヒドでんぷん等のでんぷん類；マンナン；アルギン酸、アルギン酸ナトリウム、アルギン酸プロピレングリコールエステル、アルギン酸トリエタノールアミン、アルギン酸アンモニウム等のアルギン酸類；メチルセルロース、エチルセルロース、ヒドロキシエチルセルローヅ、ヒドロキシプロピルセルロース、ヒドロキシプロピルメチルセルロース、ヒドロキシエチルメチルセルロース、ヒドロキシエチルエチルセルロース、カルボキシメチルセルロース等のセルロースエーテル類；タラカントガム、アラビアガム、グアーガム、キサンタンガム、ブリティッシュガム、グルコマンナン、ジェランガム、タラガム、ローカストビーンガム、カラギーナン等の天然ガム類；ゼラチン、カゼイン、コラーゲン等の蛋白類；ポリアクリル酸ソーダ；ポリビニルアルコール；ポリエチレングリコール；ポリエチレンオキシド；ゼラチン；カゼイン；コラーゲン；水溶性アクリル樹脂；水溶性ウレタン樹脂；水溶性メラミン樹脂；水溶性エポキシ樹脂；水溶性ブタジエン樹脂；水溶性フェノール樹脂等が挙げられる。これらの水溶性高分子は１種または２種以上を併用しても良い。
本発明では様々な水溶性高分子を選択することができるが、セルロースエーテル類および天然ガム類から選ばれる少なくとも１種が、被膜強度が高く、粉塵飛散の抑制および防着性能に優れるために好ましい。セルロースエーテル類としては、ヒドロキシプロピルメチルセルロース、ヒドロキシエチルメチルセルロース、カルボキシメチルセルロース等がさらに好ましく、天然ガム類としてはキサンタンガムがさらに好ましい。
【００３４】
〔その他の成分等〕
本発明の離型剤は上記で説明した各成分以外に、消泡剤や防腐剤等をさらに含有していてもよい。
【００３５】
〔消泡剤〕
消泡剤としては、たとえば、ポリメチルシロキサン、ポリエーテル変性シリコー等のシリコーン系消泡剤；ヒマシ油、ゴマ油、アマニ油、動植物油等の油脂系消泡剤；ステアリン酸、オレイン酸、パルミチン酸等の脂肪酸系消泡剤；ステアリン酸イソアミル、コハク酸ジステアリル、エチレングリコールジステアレート、ステアリン酸ブチル等の脂肪酸エステル系消泡剤；ポリオキシアルキレンモノハイドリックアルコールジ−ｔ−アミルフェノキシエタノール、３−ヘプタノール、２−エチルヘキサノール等のアルコール系消泡剤；ジ−ｔ−アミルフェノキシエタノール３−ヘプチルセロソルブノニルセロソルブ３−ヘプチルカルビトール等のエーテル系消泡剤；トリブチルホスフェート、トリス（ブトキシエチル）ホスフェート等のリン酸エステル系消泡剤；ジアミルアミン等のアミン系消泡剤；ポリアルキレンアミド、アシレートポリアミン等のアミド系消泡剤；ラウリル硫酸エステルナトリウム等の硫酸エステル系消泡剤；ポリオキシアルキレン系消泡剤；鉱物油等が挙げられる。
【００３６】
〔防腐剤〕
防腐剤としては、たとえば、チアゾール、２−メルカプトチアゾール等のチアゾール類；メチレンビスチオシアネート、アンモニウムチオシアネート等のチオシアネート類；ｏ−ベンゾイックスルフィミド、フェニルマーキュリック−ｏ−ベンゾイックスルフィミド等のスルフィミド類；メチルジメチルチオカルバメート、エチルジエチルジチオカルバメート等のアルキルジアルキルチオカルバメート類；テトラメチルチラウムスルフィド、テトラエチルチラウムスルフィド等のチラウムスルフィド類；テトラメチルチラウムジスルフィド、テトラエチルチラウムジスルフィド等のチラウムジスルフィド類；フェリックジエチルジチオカルバメート、リードジメチルジチオカルバメート等のジチオカルバメート類；ｏ−トルエンスルホンアミド、ベンゼンスルフォンアニリド等のスルファミド類；１−アミノナフチル−４−スルホン酸、１−アミノ−２−ナフトール−４−スルホン酸等のアミノスルホン酸類；ペンタクロロフェノール、ｏ−フェニルフェノール等のフェノール類及びこれらのアルカリ金属塩類；；テトラクロロ−ｐ−ベンゾキノン、２，３−ジクロロ−１，４−ナフトキノン等の塩化キノン類；ジニトロカプリルフェニルクロトネート、ジニトロ−ｏ−クレゾール等のニトロ基含有化合物類；１，３，５−トリヒドロキシエチルヘキサハイドロ−１，３，５−トリアジン、１，３，５−トリエチルヘキサハイドロ−１，３，５−トリアジン等のトリアジン類；フェニルマーキュリックフタレート、ｏ−ヒドロキシフェニルマーキュリッククロライド等の有機水銀化合物；ｐ−アミノアゾベンゼン、ジフェニルアミン等のアミン類；シンナムアニリド等のアミド類；１，３−ジヨード−２−プロパノール等のヨウ素含有化合物等が挙げられる。
【００３７】
〔タイヤ内面用離型剤〕
本発明のタイヤ内面用離型剤に対する脂肪酸金属石鹸の重量割合は５重量％超かつ５０重量％以下、より好ましくは５〜４５重量％、さらに好ましくは１０〜４５重量％、特に好ましくは１０〜４０重量％である。５重量％以下の場合は、十分な平滑性、空気透過性、塗布乾燥後の視認性が得られない。一方、５０重量％超では、加硫後にエア抜きラインに残留してしまい、透明な外観が得られなくなることがある。
【００３８】
本発明のタイヤ内面用離型剤がシリコーン成分を含む場合には、タイヤ内面用離型剤に対するシリコーン成分の重量割合は、好ましくは１〜２５重量％、より好ましくは５〜２０重量％、さらに好ましくは８〜１５重量％である。１重量％未満の場合は、離型性が悪化することがある。また、シリコーン成分が２５重量％を越える場合は、平滑性が悪化することがある。
【００３９】
本発明のタイヤ内面用離型剤が界面活性剤を含む場合には、タイヤ内面用離型剤に対する界面活性剤の重量割合は、好ましくは０．５〜２０重量％、さらに好ましくは１〜１５重量％、特に好ましくは１〜１０重量％である。０．５重量％未満の場合は、離型剤を塗布時に生タイヤ内面での液はじきの発生、タイヤ内面用離型剤の保存安定性が悪化することがある。２０重量％超の場合には、平滑性の悪化やタイヤ内面用離型剤の泡立ちによる塗布不良が発生することがある。
【００４０】
本発明のタイヤ内面用離型剤が水溶性高分子を含む場合には、タイヤ内面用離型剤に対する水溶性高分子の重量割合は、好ましくは０．５〜１０重量％、より好ましくは０．５〜５重量％、さらに好ましくは１〜３重量％である。
【００４１】
本発明において、粘度は２０℃でブルックフィールド粘度計を用いて測定する。
本発明の離型剤の粘度は、４００ｍＰａ・ｓ以上であり、４００〜４０００ｍＰａ・ｓが好ましく、６００〜２０００ｍＰａ・ｓがより好ましく、８００〜２０００ｍＰａ・ｓがさらに好ましい。
離型剤の粘度が４００ｍＰａ・ｓ未満であると、十分な粘度を与えず、タイヤ内面に離型剤を噴きつけ後に液ダレが発生し、不均一な付着状態になってしまう。そのため、十分な被膜形成、離型性が得られず、また加硫時の透明性及び視認性の低下にも繋がってしまう。一方、４０００ｍＰａ・ｓを超えると、離型剤塗布後の乾燥性が低下してしまい作業効率の悪化に繋がることがある。
【００４２】
本発明のタイヤ内面用離型剤は、上記で説明した成分以外に必要に応じて、乳化安定剤、防錆剤、酸化防止剤、キレート剤・ｐＨ調整剤などのビルダー類を含有していてもよい。
【００４３】
〔タイヤ〕
本発明のタイヤは、上記で説明したタイヤ内面用離型剤を生タイヤ内面またはブラダーに付着させ、加硫して得られる。
本発明のタイヤは、たとえば、以下に示す付着工程と加硫工程とを経て製造することができる。
【００４４】
〔付着工程〕
付着工程では、まず、未加硫のゴムを主体にビードワイヤーやタイヤコード等の必要な部材を組み合わせ接着して、生タイヤと呼ばれるタイヤ原形を準備する。
次いで、本発明のタイヤ内面用離型剤をこの生タイヤ内面に付着させる。タイヤ内面用離型剤の付着方法は、エアガンやエアレスガンによる吹き付けが一般的であるが、刷毛塗りや遠心塗装機等を用いてもよい。タイヤ内面用離型剤の付着量は、タイヤ製品の用途やサイズなどにより様々であるが、乾燥後に１０〜５０ｇ／ｍ２であると好ましい。タイヤ内面用離型剤の付着量が少ない場合は十分な離型剤性能が得られない。一方、付着量が多すぎる場合は離型剤成分が多く脱落し周辺を汚すことがある。その後、内面に付着したタイヤ内面用離型剤が十分乾燥するまでの間、室温にて数十分から長い場合は数日間、生タイヤは放置される。
【００４５】
〔加硫工程〕
上記付着工程で得られた乾燥した生タイヤに対して、次のように加硫が行われる。まず、生タイヤを金属製の金型内に設置し、その内側からブラダーと呼ばれるゴム製のバッグを水蒸気等で高温加圧して、生タイヤを金型に押し付けて、最終的なタイヤ形状やトレッドパターン等となるように加硫する。加硫時のブラダー表面温度（金型温度）は好ましくは１４０〜１８０℃、圧力は好ましくは１２〜３０ｋｇ／ｃｍ２であり、加硫時間は好ましくは１０〜６０分間である。
【実施例】
【００４６】
以下、本発明の実施例及び比較例について詳しく説明するが、本発明の範囲はこれらの実施例に拘束されることはない。以下で、「部」とあるのは「重量部」を意味する。
【００４７】
評価方法は次の通り。
１．平滑性
４ｃｍ×７ｃｍ×０．５ｃｍの未加硫ゴムシート上に、乾燥後重量が１５ｇ／平方メートルとなるように、この上面のみにタイヤ内面用離型剤を噴霧機で付着させた。次いで、この評価用未加硫ゴムに、同じ大きさのブラダーゴムシートを重ね合わせ、さらに５００ｇの分銅を垂直荷重として乗せ、水平に引っ張り（引張速度；１００ｍｍ／ｍｉｎ）、この時の引っ張り荷重を平滑性とした。以下の評価基準で判断し、◎及び○を合格とした。
◎：２．５Ｎ以下
○：３．２Ｎ以下
×：３．２Ｎ超
【００４８】
２．離型性
４ｃｍ×７ｃｍ×０．５ｃｍの未加硫ゴムシート上に、乾燥後重量が１５ｇ／平方メートルとなるように、この上面のみにタイヤ内面用離型剤を噴霧機で付着させた。次いで、この評価用未加硫ゴムに、同じ大きさのブラダーゴムシートを重ね合わせ、卓上型テストプレス機にセットし、温度１６０℃、圧力２０ｋｇ／平方センチメートルで２０分間加圧して加硫し、加硫済み評価ゴムを得た。加硫終了後、離型性を評価した。評価基準は以下のとおりである。
加硫済み評価ゴムとブラダーゴムシートを９０度に引き剥がしその際に必要な剥離荷重を引っ張り試験機で測定して、離型性を評価した。離型性の評価基準は次のとおりであり、◎及び○を合格とした。なお、加硫終了時に既に剥離している場合は、引っ張り試験はできないが、離型性は言うまでもなく優れているから、◎と評価する。以下の評価基準で判断し、◎及び○を合格とした。
◎：０．５Ｎ未満の引っ張り荷重で剥離。
○：０．５Ｎ以上１．５Ｎ以下の引っ張り荷重で剥離。
×：１．５Ｎ以上の引っ張り荷重で剥離。
【００４９】
３．空気透過性
４ｃｍ×７ｃｍ×０．５ｃｍの未加硫ゴムシート上に、乾燥後重量が１５ｇ／平方メートルとなるように、この上面のみにタイヤ内面用離型剤を噴霧機で付着させた。次いで、この評価用未加硫ゴムに、同じ大きさのブラダーゴムシートを重ね合わせ、卓上型テストプレス機にセットし、温度１６０℃、圧力２０ｋｇ／平方センチメートルで２０分間加圧して加硫し、加硫済み評価ゴムを得た。次いで、加硫済み評価ゴムおよびブラダーゴムシートを観察し、空気透過性不足により生じる両ゴム間の外観不良の有無を目視で観察して、空気透過性を評価した。以下の評価基準で判断し、○を合格とした。
○：空気が残っていた跡が全くないもの。
△：空気が残っていた跡が目視で確認できるが、加硫は完全に行われている。
×：空気が残っていた跡が目視で確認でき、その部分に未加硫部分がある。
【００５０】
４．加硫後外観
４ｃｍ×７ｃｍ×０．５ｃｍの未加硫ゴムシート上に、乾燥後重量が１５ｇ／平方メートルとなるように、この上面のみにタイヤ内面用離型剤を噴霧機で付着させた。次いで、この評価用未加硫ゴムに、同じ大きさのブラダーゴムシートを重ね合わせ、卓上型テストプレス機にセットし、温度１６０℃、圧力２０ｋｇ／平方センチメートルで２０分間加圧して加硫し、加硫済み評価ゴムを得た。次いで、この加硫済み評価ゴムのゴム表面と、離型剤未処理のゴム表面との外観の変化を、Ｌ＊ａ＊ｂ＊表色系における色差ΔＥにて評価した。ΔＥの数値が小さい程、外観の変化が少ないことを表し、ΔＥが３以下を合格とした。
ΔＥは、Ｌ＊ａ＊ｂ＊表色系における色差を表わし、Ｌ＊ａ＊ｂ＊表色系は、ＣＩＥ（国際照明委員会）で規格化され、日本でもＪＩＳ（ＪＩＳＺ８７２９）において採用されている。物体の色を表すのに、現在あらゆる分野で最もポピュラーに使用されている表色系で、ＣＩＥＬＡＢ表色系（慣用的にはシーラブ）という。明度をＬ＊、色相と彩度を示す色度をａ＊、ｂ＊で表わす。ａ＊、ｂ＊は、色の方向を示し、＋ａ＊は赤方向、−ａ＊は緑方向、そして＋ｂ＊は黄方向、−ｂ＊は青方向を示す。数値が大きくなるに従い色鮮やかになり、中心になるに従ってくすんだ色になる。この中心点に垂直にＬ＊が突き刺さっている。Ｌ＊が小さいと黒っぽく、大きいと白っぽくなる。ａ＊とｂ＊は、−６０〜＋６０の範囲の値、Ｌ＊は、０〜１００の値をとる。Ｌ＊ａ＊ｂ＊表色系の場合、２つの色の色差は、ΔＥ＝｛（ΔＬ＊）２＋（Δａ＊）２＋（Δｂ＊）２｝の数値で表す。Δは差を表す記号である。
【００５１】
５．視認性
４ｃｍ×７ｃｍ×０．５ｃｍの未加硫ゴムシート上に、乾燥後重量が１５ｇ／ｍ２となるように、この上面のみにタイヤ内面用離型剤を噴霧機で付着させ、常温にて水分を乾燥させることで、評価用未加硫ゴムを得た。次いで、この評価用未加硫ゴムのゴム表面と、離型剤未塗布の未加硫ゴムのゴム表面との色相の差を、Ｌ＊ａ＊ｂ＊表色系における色差ΔＥにて評価した。ΔＥの数値が大きい程、色相の変化が大きいために視認性は良好であり、ΔＥが１０以上を合格とした。
【００５２】
〔実施例１〕
（タイヤ内面用離型剤の調製及び評価）
水８０．９ｇに対して、平均粒子径１０μｍのミリスチン酸亜鉛６ｇ、ジメチルポリシロキサン乳化物１０ｇ、非イオン界面活性剤であるＰＯＥアルキルエーテル１．５ｇ、カルボキシメチルセルロース１．５ｇ、イソチアゾリン系防腐剤０．１ｇを、混合容器に入れホモミキサーにて混合攪拌して均一なタイヤ内面用離型剤を得た。得られたタイヤ内面用離型剤の物性を評価した結果を表１に示す。
上記で、成分として、成分そのものではなくて、それを含む組成物を用いた場合（たとえば、ジメチルシリコーンオイルそのものではなくて、ジメチルシリコーンを含む組成物である水性エマルションを用いた場合）は、成分そのもののｇ数を表１に示した。
【００５３】
〔実施例２〜１０および比較例１〜５〕
〔実施例１〕で用いた各成分および配合量を表１および２に示すものに変更する以外は、実施例１と同様にして混合攪拌を行い、タイヤ内面用離型剤をそれぞれ得た。得られた離型剤の物性をそれぞれ評価し、その結果を表１および表２に示す。ただし、実施例１０は、参考例１０とする。
【００５４】
【表１】
0006713263.tif 000002
【００５５】
【表２】
0006713263.tif 000003
【００５６】
実施例１〜１０では、タイヤ内面用離型剤に平均粒子径として１〜１００μｍの脂肪酸金属石鹸が離型剤に占める重量割合が５重量％を超えて含まれているため、塗布乾燥後の視認性が良好であり、かつ離型剤としての性能にも優れ、加硫後の外観も透明となる。
一方、表２に示す比較例１〜５では、平均粒子径として１〜１００μｍの脂肪酸金属石鹸が離型剤に占める重量割合が５重量％以下である、あるいは平均粒子径が１〜１００μｍの脂肪酸金属石鹸を用いていない、あるいは粘度が４００ｍＰａ・ｓ未満であるため本願の課題である塗布乾燥後の視認性が十分ではないことが分かる。
【産業上の利用可能性】
【００５７】
本発明のタイヤ内面用離型剤は、良好な離型性・平滑性・空気透過性を与え、タイヤ製造時に用いることができる。その際、加硫成型前、未加硫生タイヤに塗布乾燥後の視認性が良好であり、工程を管理する上で塗布の判別が容易であり、かつ加硫成型後に外観が透明なタイヤを製造可能となる。